【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
マイクロ波エネルギー相互作用構造であって、
複屈折（ｎｚ−ｎｘ）が約０．１５未満のポリマーフィルムと、
該ポリマーフィルム上のマイクロ波エネルギー相互作用材料層であって、衝突するマイクロ波エネルギーの少なくとも一部を熱エネルギーへと変換する働きをするマイクロ波エネルギー相互作用材料層と
を有することを特徴とするマイクロ波エネルギー相互作用構造。
【請求項２】
前記ポリマーフィルムの複屈折（ｎｚ−ｎｘ）が約０．１４未満である請求項１に記載の構造。
【請求項３】
前記ポリマーフィルムの複屈折（ｎｚ−ｎｘ）が約０．１０未満である請求項１に記載の構造。
【請求項４】
前記ポリマーフィルムの複屈折（ｎｚ−ｎｘ）が約０．０１５未満である請求項１に記載の構造。
【請求項５】
前記ポリマーフィルムが非晶質ポリエチレンテレフタレートを含んでおり、
前記ポリマーフィルムの複屈折（ｎｚ−ｎｘ）が約０．００５未満である請求項１に記載の構造。
【請求項６】
前記ポリマーフィルムが一軸延伸したポリエチレンテレフタレートを含んでおり、
前記ポリマーフィルムの複屈折（ｎｚ−ｎｘ）が約０．０５未満である請求項１に記載の構造。
【請求項７】
前記ポリマーフィルムが、融点が約２６０℃未満のコポリエステルを含んでおり、
前記ポリマーフィルムの複屈折（ｎｚ−ｎｘ）が約０．１５未満である請求項１に記載の構造。
【請求項８】
前記ポリマーフィルムがポリエチレンテレフタレートホモポリマーと、融点が約２６０℃未満のコポリエステルとを含んでおり、
前記ポリマーフィルムの複屈折（ｎｚ−ｎｘ）が約０．１５未満である請求項１に記載の構造。
【請求項９】
前記ポリマーフィルムが複数の層を有しており、該複数の層の少なくとも１つの層がポリエチレンテレフタレートホモポリマーを含み、かつ該複数の層の少なくとも１つの他の層がコポリエステルを含む請求項８に記載の構造。
【請求項１０】
前記ポリマーフィルムが、
ポリエチレンテレフタレートホモポリマーを含む第１の層と、
コポリエステルを含む第２の層と、
ポリエチレンテレフタレートホモポリマーを含む第３の層と
を含む複数の層を有しており、前記第２の層が前記第１の層と前記第２の層との間に配置されている請求項８に記載の構造。
【請求項１１】
前記ポリマーフィルムが、
コポリエステルを含む第１の層と、
ポリエチレンテレフタレートホモポリマーを含む第２の層と、
コポリエステルを含む第３の層と
を含む複数の層を有しており、前記第２の層が前記第１の層と前記第２の層との間に配置されている請求項８に記載の構造。
【請求項１２】
前記ポリマーフィルムが約５０％未満の結晶度を有する請求項１〜１１のいずれか一項に記載の構造。
【請求項１３】
前記ポリマーフィルムが約２５％未満の結晶度を有する請求項１〜１１のいずれか一項に記載の構造。
【請求項１４】
前記ポリマーフィルムが約１０％未満の結晶度を有する請求項１〜１１のいずれか一項に記載の構造。
【請求項１５】
前記ポリマーフィルムが約５％の結晶度を有する請求項１〜１１のいずれか一項に記載の構造。
【請求項１６】
前記マイクロ波エネルギー相互作用材料層に接合した支持層を、該マイクロ波エネルギー相互作用材料層が前記ポリマーフィルムと該支持層との間に配置されるように更に有する請求項１〜１５のいずれか一項に記載の構造。
【請求項１７】
前記支持層が紙、板紙、ポリマーフィルム、又はそれらの任意の組合せを含む請求項１６に記載の構造。
【請求項１８】
電子レンジ中で食品を加熱、ブラウニング及び／又はクリスピングするためのマイクロ波加熱構築物の少なくとも一部を含む請求項１〜１７のいずれか一項に記載の構造。
【請求項１９】
マイクロ波エネルギー相互作用構造であって、
屈折率（ｎｚ）が約１．６４未満のポリマーフィルムと、
該ポリマーフィルム上のマイクロ波エネルギー相互作用材料層であって、衝突するマイクロ波エネルギーの少なくとも一部を熱エネルギーへと変換する働きをするマイクロ波エネルギー相互作用材料層
を有することを特徴とするマイクロ波エネルギー相互作用構造。
【請求項２０】
前記ポリマーフィルムの屈折率（ｎｚ）が約１．５７〜約１．６２である請求項１９に記載の構造。
【請求項２１】
前記ポリマーフィルムが非晶質ポリエチレンテレフタレートを含み、
前記ポリマーフィルムの屈折率（ｎｚ）が約１．５９未満である請求項１９に記載の構造。
【請求項２２】
前記ポリマーフィルムが一軸延伸したポリエチレンテレフタレートを含んでおり、
前記ポリマーフィルムの屈折率（ｎｚ）が約１．６２未満である請求項１９に記載の構造。
【請求項２３】
前記ポリマーフィルムが、融点が約２６０℃未満のコポリエステルを含んでおり、
前記ポリマーフィルムの屈折率（ｎｚ）が約１．６４未満である請求項１９に記載の構造。
【請求項２４】
前記ポリマーフィルムがポリエチレンテレフタレートホモポリマーと、融点が約２６０℃未満のコポリエステルとを含んでおり、
前記ポリマーフィルムの屈折率（ｎｚ）が約１．６４未満である請求項１９に記載の構造。
【請求項２５】
前記ポリマーフィルムが複数の層を有しており、該複数の層の少なくとも１つの層がポリエチレンテレフタレートホモポリマーを含み、かつ該複数の層の少なくとも１つの他の層がコポリエステルを含む請求項２４に記載の構造。
【請求項２６】
前記ポリマーフィルムが、
ポリエチレンテレフタレートホモポリマーを含む第１の層と、
コポリエステルを含む第２の層と、
ポリエチレンテレフタレートホモポリマーを含む第３の層と
を含む複数の層を有しており、前記第２の層が前記第１の層と前記第２の層との間に配置されている請求項２４に記載の構造。
【請求項２７】
前記ポリマーフィルムが、
コポリエステルを含む第１の層と、
ポリエチレンテレフタレートホモポリマーを含む第２の層と、
コポリエステルを含む第３の層と
を含む複数の層を有しており、前記第２の層が前記第１の層と前記第２の層との間に配置されている請求項２４に記載の構造。
【請求項２８】
前記ポリマーフィルムが約５０％未満の結晶度を有する請求項１９〜２７のいずれか一項に記載の構造。
【請求項２９】
前記ポリマーフィルムが約２５％未満の結晶度を有する請求項１９〜２７のいずれか一項に記載の構造。
【請求項３０】
前記ポリマーフィルムが約１０％未満の結晶度を有する請求項１９〜２７のいずれか一項に記載の構造。
【請求項３１】
前記ポリマーフィルムが約５％の結晶度を有する請求項１９〜２７のいずれか一項に記載の構造。
【請求項３２】
前記マイクロ波エネルギー相互作用材料層に接合した支持層を、該マイクロ波エネルギー相互作用材料層が前記ポリマーフィルムと該支持層との間に配置されるように更に有する請求項１９〜３１のいずれか一項に記載の構造。
【請求項３３】
前記支持層が紙、板紙、ポリマーフィルム、又はそれらの任意の組合せを含む請求項３２に記載の構造。
【請求項３４】
電子レンジ中で食品を加熱、ブラウニング及び／又はクリスピングするためのマイクロ波加熱構築物の少なくとも一部を含む請求項１９〜３３のいずれか一項に記載の構造。
【請求項３５】
マイクロ波エネルギー相互作用構造であって、
融点が約２６０℃未満のコポリエステルを含むポリマーフィルムと、
該ポリマーフィルム上のマイクロ波エネルギー相互作用材料層であって、衝突するマイクロ波エネルギーの少なくとも一部を熱エネルギーへと変換する働きをするマイクロ波エネルギー相互作用材料層と
を有することを特徴とするマイクロ波エネルギー相互作用構造。
【請求項３６】
前記コポリエステルの融点が約２００℃〜約２５０℃である請求項３５に記載の構造。
【請求項３７】
前記ポリマーフィルムの複屈折（ｎｚ−ｎｘ）が約０．１５未満である請求項３５又は３６に記載の構造。
【請求項３８】
前記ポリマーフィルムの屈折率（ｎｚ）が約１．６４未満である請求項３５〜３７のいずれか一項に記載の構造。
【請求項３９】
前記ポリマーフィルムが二軸延伸されたものである請求項３５〜３８のいずれか一項に記載の構造。
【請求項４０】
前記ポリマーフィルムが約５０％未満の結晶度を有する請求項３５〜３９のいずれか一項に記載の構造。
【請求項４１】
マイクロ波エネルギー相互作用構造であって、
一軸延伸したポリマーフィルムと、
該ポリマーフィルム上のマイクロ波エネルギー相互作用材料層であって、衝突するマイクロ波エネルギーの少なくとも一部を熱エネルギーへと変換する働きをするマイクロ波エネルギー相互作用材料層と
を有することを特徴とするマイクロ波エネルギー相互作用構造。
【請求項４２】
前記ポリマーが非晶質ポリエチレンテレフタレートを含んでいる請求項４１に記載の構造。
【請求項４３】
前記ポリマーフィルムの複屈折（ｎｚ−ｎｘ）が約０．１５未満である請求項４１又は４２に記載の構造。
【請求項４４】
前記ポリマーフィルムの屈折率（ｎｚ）が約１．６４未満である請求項４１〜４３のいずれか一項に記載の構造。
【請求項４５】
前記ポリマーフィルムが約５０％未満の結晶度を有する請求項４１〜４４のいずれか一項に記載の構造。
【手続補正２】
【補正対象書類名】明細書
【補正対象項目名】００３５
【補正方法】変更
【補正の内容】
【００３５】
様々な実施例のそれぞれでは、本開示による最小限延伸したフィルムは以下のうちの１つ又は複数を有するものと特徴付けることができる：
約１．５９未満、例えば約１．５７〜約１．５８、又は約１．５７２７〜約１．５８、例えば約１．５７５（例えばPolymer Handbook, J. Brandrup, E. H. Immergut, and E. A. Grulke, 4th ed., John Wiley & Sons, Inc., 1999, ISBN 0-471-16628-6を参照されたい）、又は約１．５７２３〜約１．５７２７、例えば約１．５７２５の屈折率（ｎｚ）；
約０．００５未満、約０．００４未満、約０．００３５未満、又は約０．００２８未満、例えば約０．００１２〜約０．００２２、例えば約０．００１６の複屈折（ｎｚ−ｎｘ）、及び
約２５％未満、約２０％未満、約１５％未満、約１０％未満、又は約７％未満の結晶度。１つの特定の実施形態では、フィルムの結晶度は約５％であり得る。しかしながら、他の結晶度、屈折率、複屈折、及びそれぞれの範囲が好適であり得る。